СПОСОБ НЕПРЕРЫВНОГО ПОЛУЧЕНИЯ ПНЕВМОМАТЕРИАЛОВ В ТРУБАХ

1. Непрерывный способ изготовления изолированной трубы, включающей в себя по меньшей мере одну внутреннюю трубу, трубу-оболочку, слой по меньшей мере из одного полиуретана между по меньшей мере одной внутренней трубой и трубой-оболочкой и пленочный рукав между по меньшей мере одним полиуретаном и трубой-оболочкой, включающий в себя по меньшей мере следующие стадии:
(A) подготовки по меньшей мере одной внутренней трубы и непрерывно образующегося из пленки пленочного рукава на ленточном транспортере с зажимами, причем по меньшей мере одна внутренняя труба расположена внутри пленочного рукава таким образом, что между этой по меньшей мере одной внутренней трубой и пленочным рукавом образуется зазор,
(B) введения в этот зазор полиуретановой системы, включающей в себя по меньшей мере один изоцианатный компонент (а) и по меньшей мере один полиол (b),
(C) вспенивания и предоставления возможности отверждения полиуретановой системы и
(D) нанесения слоя по меньшей мере из одного материала на пленочный рукав, чтобы образовать трубу-оболочку,
отличающийся тем, что полиуретановая система имеет тиксотропные свойства, и к этой полиуретановой системе до начала или в процессе стадии (В) добавляется по меньшей мере одно тиксотропное средство.
2. Способ по п. 1, отличающийся тем, что по меньшей мере одно тиксотропное средство выбирается из группы, состоящей из неорганических тиксотропных средств, например, слоистых органосиликатов, гидрофобных или гидрофильных пирогенных кремниевых кислот, органических тиксотропных средств, например, сложных эфиров полиолов, толуилендиамида (ТДА) и их производных, жидких тиксотропных средств на основе мочевиноуретанов, например, изофорондиамина (CAS-номер 2855-13-2), 2,2′-диметил-4,4′-метиленбис(циклогексиламина) (CAS-номер 6864-37-5), диэтилтолуолдиамина (CAS-номер 68479-98-1), триэтиленгликольдиамина (CAS-номер 929-59-9), полиоксипропилендиамина (CAS-номер 9046-10-0) и их смесей.
3. Способ по п. 1, отличающийся тем, что материал, из которого на стадии (D) образуется труба-оболочка, представляет собой термопластичный синтетический материал.
4. Способ по п. 1, отличающийся тем, что используемая пленка имеет ширину, которая позволяет ей образовывать соответствующий пленочный рукав, который имеет внутренний диаметр от 6 до 90 см, предпочтительно от 12 до 90 см, особенно предпочтительно от 19 до 90 см, наиболее предпочтительно от 35 до 90 см.
3
3
3
3
3
5. Способ по одному из пп. 1-4, отличающийся тем, что общая объемная плотность введенного материала составляет более чем 50 кг/м, предпочтительно более чем 60 кг/м, особенно предпочтительно более чем 70 кг/м, наиболее предпочтительно более чем 80 кг/м, в частности, более чем 100 кг/м.
6. Изолированная труба, изготавливаемая способом согласно одному из пп. 1-5.
7. Устройство для изготовления изолированной трубы, включающее в себя устройство для подачи по меньшей мере одной внутренней трубы, устройство для подачи пленки для образования пленочного рукава, ленточный транспортер с зажимами, устройство для образования трубы-оболочки и устройство для добавления по меньшей мере одного тиксотропного средства.
8. Применение устройства по п. 7 для проведения способа согласно одному из пп. 1-5.
9. Применение по п. 8 для изготовления изолированной трубы по п. 6.